Brevet FR2655364A1 — publié le 19910607

La présente invention concerne un procédé de fabrication d'une pièce en un matériau composite comportant une texture fibreuse de renfort densifiée par une matrice. P Lus particulièrement, L'invention concerne un procédé du type comportant La mise en forme de La texture fibreuse de renfort, et La densification de La texture par infiltration chimique en phase vapeur. Un te L procédé est uti Lisé pour La fabrication de pièces en matériaux composites thermostructuraux, c'est-à-dire des matériaux aptes à constituer des éLéments de structure et à conserver Leurs propriétés mécaniques à des températures éLevées. Les matériaux composites thermostructuraux comprennent notamment Les composites de type carbone-carbone (C-C) et Les composites à matrice céramique (CMC). Dans un composite de type C-C, La texture de renfort est en fibres de carbone et est densifiée par du carbone, tandis que, dans un composite de type CMC, La texture de renfort est en fibres réfractaires (carbone ou céramique) et est densifiée par une matrice céramique. Lorsque des pièces en matériau composite thermostructura L sont fabriquées par infiltration chimique en phase vapeur du matériau constitutif de La matrice, au sein de La porosité accessible de La texture de renfort, ce L Le-ci est généralement maintenue en forme par un outi L Lage, habitue L Lement en graphite. Un prob Lème qui se pose depuis Longtemps est ce Lui du démoulage de L'a pièce densifiée en raison de L'adhésion à L'outi L Lage Cette adhésion est due au matériau constitutif de La matrice qui se dépose à La fois au sein de La porosité de La texture de renfort et à La surface de L'outi L Lage. Différentes solutions ont été proposées pour réduire L'adhésion à L'outi L Lage, notamment par traitement de surface de ce Lui-ci. Toutefois, Les solutions connues ont une efficacité Limitée, en particulier dans Le cas de textures de renfort fibreux de type tridimensionnel ( 3 D) Par rapport aux textures de type bidimensionnel ( 2 D), dont Les fibres s'étendent para LLèLement aux OS faces de La texture, Les textures 3 D comportent des fibres qui s'étendent dans des directions formant un ang Le non nu L par rapport aux faces de La texture Ces fibres, qui débouchent sur chaque face de La texture, offrent de mu Ltip Les points de contact avec L'outi L Lage, favorisant L'adhésion Cette adhésion est d'autant p Lus forte que La texture est foisonnante en surface. Aussi, La présente invention a-t-e L Le pour but de fournir un procédé qui permette un démoulage aisé des pièces obtenues après densification par infiltration en phase vapeur d'une texture fibreuse dans un outi L Lage, même Lorsqu'i L s'agit d'une texture de type 3 D. La présente invention a aussi pour but de fournir un procédé qui permette La densification simultanée de plusieurs textures superposées dans un même outi L Lage. Ce but est atteint au moyen d'un procédé du type défini en tête de La présente description et dans Leque L, conformément à L'invention, avant densification, La texture de renfort est séparée d'au moins une structure adjacente par une strate d'interposition en tissu réa Lisée en un matériau réfractaire ayant un coefficient de dilatation différent de ce Lui du matériau constitutif de La texture. La strate d'interposition est de préférence constituée par une couche de tissu, te L Le qu'un satin ou une toi Le, dont L'objet est de minimiser Les points de contact entre La texture et La structure adjacente, c'est-à-dire L'outi L Lage ou une autre tex- ture. L'effet combiné de La réduction des points de contact et des dilatations différentie L Les entre La texture et La strate d'interposition amène, pendant La phase de refroidissement succédant à L'infi Ltration, des ruptures nature L Les de La matrice au niveau des zones d'interface texture-strate d'interposition. L'utilisation de strates d'interposition permet de réaliser la densification simultanée de plusieurs textures superposées dans un même outillage A cet effet, les textures adjacentes sont séparées L'une de L'autre par une strate d'interposition, Les faces externes des textures superposées étant, Le cas échéant, chacune séparées de l'outillage par une strate d'interposition. L'invention sera mieux comprise à la lecture de la description faite, ci-après, à titre indicatif mais non Limitatif, en référence aux dessins annexés sur lesquels: la figure 1 montre très schématiquement une texture de ren- fort fibreuse montrée dans un outillage en étant séparée de celui- ci par deux strates d'interposition, conformément à l'invention; la figure 2 est une vue de détail montrant très schématiquement, de façon agrandie, des zones voisines de l'outillage et de la texture séparées par une strate d'interposition; les figures 3 et 4 illustrent très schématiquement des textures de renfort utilisables pour La mise en oeuvre du procédé conforme à L'invention, et les figures 5 et 6 illustrent l'application du procédé selon l'invention à la fabrication simultanée de plusieurs pièces par densification de plusieurs textures superposées dans l'outillage. La description qui suit est faite dans le cadre de la réalisation de pièces en matériau composite C-C ou en CMC, ce qui constitue le domaine d'application privilégié de l'invention. De façon bien connue en soi, ces pièces sont réalisées par formation d'une texture de renfort fibreuse 10 (ou préforme), mise en place de la texture dans un outillage comprenant un poin- çon 12 et une matrice 14 et densification de la texture fibreuse par infiltration en phase vapeur du matériau constitutif de la ma- trice du composite Ces processus sont décrits notamment dans le document US-A-3 895 084 pour la fabrication de pièces en composite C-C, et dans le document FR-A-2 401 888 pour la fabrication de pièces en CMC. La texture 10 est en fibres réfractaires choisies par exemple parmi les fibres en carbone et les fibres en céramique (carbure de silicium, nitrure de bore, alumine, zircone,). La texture 10 est par exemple formée par un empilement de couches ou strates bidimensionnelles, par exemple en tissu, qui sont maintenues entre le poinçon 12 et la matrice 14 en étant comprimées pour obtenir dans la texture à densifier, un taux volumique de fibres désiré. Les couches empilées peuvent être liées entre elles au moyen de fibres formant un angle non nul par rapport aux faces de la texture. Ainsi, la figure 3 montre une texture 10 ' avec des fils implantés perpendiculairement aux couches empilées, l'implantation étant par exemple réalisée selon le procédé décrit dans le document FR-A-2 565 262. La figure 4 montre une autre texture 10 " dans laquelle les couches de tissu sont liées entre elles par des fibres qui traversent les couches par suite de l'aiguilletage d'un voile de fibres Dans le cas d'une texture en fibres de carbone, le voile de fibres est constitué par exemple par des fibres en PAN (polyacry- lonitrile) préoxydé, précurseur du carbone, qui subissent ensuite une carbonisation. L'outillage dans lequel est mise en place la texture de renfort est généralement en graphite Le poinçon 12 et la matrice 14 sont percés d'une pluralité de trous afin de faciliter l'accès à la texture à densifier par le mélange gazeux d'infiltration. Celui-ci est choisi en fonction de la nature du matériau constitutif de la matrice (carbone ou céramique telle que carbure de silicium, nitrure de bore,) Un revêtement intermédiaire en pyrocarbone ou nitrure de bore pourra être déposé sur les fibres avant infiltration de la matrice, comme décrit dans le document FR-A-2 567 874 Il est par ailleurs possible de réaliser une matrice ayant plusieurs phases formées par dépôts successifs de matériaux différents. Dans L'exemp Le i L Lustré, Le poinçon 12 et La matrice 14 ont La forme de simp Les p Laques Bien entendu, L'outi L Lage pourra présenter toute autre forme, par exemp Le des p Lateaux incurvés, en fonction de La forme de La pièce à réa Liser. Le poinçon 12 et La matrice 14 sont re Liés L'un à L'autre au moyen de tirants 16 qui permettent La mise en compression de La texture Des entretoises 18 définissant L'épaisseur de La texture à densifier peuvent être insérées entre Le poinçon et La matrice. Lorsque La densification est réa Lisée avec un contact direct entre La texture et L'outi L Lage, des difficultés sont rencontrées au démoulage par suite de L'adhésion de La texture à L'outi L Lage, en particulier Lorsque La texture présente des fibres qui font sai L Lie ou qui foisonnent sur ses faces, comme c'est Le cas des textures des figures 3 et 4. Pour résoudre ce prob Lème, une strate d'interposition 20 est disposée entre La texture et chaque face de L'outi L Lage adjacente à La texture. La strate d'interposition 20 (figures 1 et 2) est avantageusement constituée par une couche de tissu, et est réa Lisée en un matériau ayant un coefficient de dilatation thermique différent de ce Lui du matériau constitutif de La texture. La densification par infiltration chimique en phase vapeur étant réa Lisée à une température relativement éLevée, La différence de dilatations se traduit, pendant La phase de refroidissement suivant L'infi Ltration, par des ruptures au niveau des zones d'interface texture-strate d'interposition co-infi Ltrées par La matrice. Ainsi, Lorsque La texture à densifier est en carbone, on peut uti Liser une strate d'interposition en un tissu de fibres réfractaires autres que Le carbone, par exemp Le un tissu en carbure de si Licium, tandis que, Lorsque La texture à densifier est en céramique ou autre matériau réfractaire différent du carbone, on peut uti Liser une strate d'interposition en un tissu de fibres en carbone. En raison de La présence de La strate d'interposition 20, un contact entre des fibres faisant sai L Lie ou foisonnant à La sur- face de La texture de renfort et L'outi L Lage est évité ou, au moins, fortement réduit. L'uti Lisation de strates d'interposition offre en outre La possibilité de densifier plusieurs textures de renfort superposées dans un même outi L Lage. Ainsi, La figure 5 montre un outi L Lage ana Logue à ce Lui de La figure 1 avec un poinçon 12 et une matrice 14 entre Lesque Ls sont disposées deux textures de renfort fibreux 10 a et 10 b ayant sensiblement Les mêmes dimensions. Des strates d'interposition 20 sont disposées entre Le poinçon 12 et La texture adjacente 10 a, entre La matrice 14 et La texture adjacente 10 b et entre Les textures 10 a et 10 b La strate d'interposition située entre Les textures agit de La même façon que ce L Le située entre chaque texture et L'outi L Lage, pour permettre une séparation aisée des pièces obtenues après co-densification des textures 10 a et 10 b. Le nombre de textures pouvant être superposées dans un même outi L Lage n'est pas Limité à deux, Les textures voisines étant séparées par une strate d'interposition. Bien entendu, Le matériau constitutif d'une strate d'interposition disposée entre deux textures est choisi de manière à présenter un coefficient de dilatation thermique différent de ce Lui, ou de ceux, du ou des matériaux constitutif(s) des deux textures. Dans Le cas o Le co L Lage entre texture à densifier et outi L Lage est nu L ou insuffisant pour gêner de façon significative L'opération de démoulage, Le procédé conforme à L'invention peut être simplement uti Lisé pour densifier de façon simultanée plusieurs textures dans un même outi L Lage. Comme Le montre La figure 6, une strate d'interposition 22 est disposée entre deux textures 10 a et 10 b superposées entre Le poinçon 12 et La matrice 14, mais aucune strate d'interposition n'est prévue entre Les textures et L'outi L Lage. Ainsi, dans Les cas i L Lustrés par Les figures 5 et 6, p Lusieurs pièces peuvent être densifiées simu Ltanément au moyen d'un seu L et même outi L Lage, ce qui constitue à l'évidence un avantage du point de vue du rendement de fabrication. REVENDICATIONS 1 Procédé de fabrication d'une pièce en matériau composite comportant une texture fibreuse de renfort densifiée par une matrice, procédé comprenant La mise en forme de La texture fibreuse de renfort, et La densification de La texture par infiltration chimique en phase vapeur du matériau constitutif de La matrice au sein de La porosité de La texture, caractérisé en ce que, avant densification de La texture, ce L Le-ci est séparée d'au moins une structure adjacente par une strate d'interposition en tissu réa Lisé en un matériau réfractaire ayant un coefficient de dilatation différent de ce Lui du matériau constitutif de La texture. 2 Procédé se Lon La revendication 1, se Lon Leque L La tex- ture est densifiée en étant maintenue au moyen d'un outi L Lage, caractérisé en ce qu'une strate d'interposition est disposée entre La texture et une surface adjacente de L'outi L Lage. 3 Procédé se Lon L'une quelconque des revendications 1 et 2, caractérisé en ce que plusieurs textures sont superposées en étant séparées Les unes des autres par une strate d'interposi- tion, et Les textures superposées sont densifiées simultanément par infiltration chimique en phase vapeur. 4 Procédé se Lon L'une quelconque des revendications 1 et 3 pour La fabrication d'une pièce en matériau composite comprenant une texture de renfort en fibres de carbone, caractérisé en ce que La strate d'interposition est en un tissu de fibres de céramique. Procédé se Lon La revendication 4, caractérisé en ce que La strate d'interposition est en un tissu de fibres de carbure de si Licium. 6 Procédé se Lon L'une quelconque des revendications 1 à 3 pour La fabrication d'une pièce en matériau composite comprenant une texture de renfort en fibres céramiques, caractérisé en ce que La strate d'interposition est en un tissu de fibres de carbone.